(57)【要約】【課題】  義歯装着で、疼痛や潰瘍、炎症を発生せしめることなく、長期にわたり快適で良好な装着状態を保持し得る、特に無歯顎患者に好適な義歯安定剤と義歯装着方法の提供。【解決手段】  脱酢酸タイプの常温縮合型（ＲＴＶ）液状シリコーンゴムに７．０乃至１７．０ｗｔ％の低流動性ポリ酢酸ビニル樹脂を添加せしめた軟粘着物を、局方炭酸水素ナトリウムの飽和水溶液で口内を漱いだ粘膜上に配して、義歯安定剤よりの酢酸を中和しながら顎堤の型取り後取り出し、大気遮断処理して得た義歯安定剤で、該軟粘着物を２０ｍｍ／ｍｉｎの一定速度で上昇せしめ、上方に配した荷重測定円盤に当接せしめて、荷重測定円盤が受ける荷重が０．１２５ｋｇ〜１．１２５ｋｇの１ｋｇ増加する時間（秒）を軟らかさとし、これが６秒以上を少なくとも９０日間保持するもので、これを義歯床の粘膜接触部に塗布した義歯を、所定の位置の粘膜上に義歯安定剤を介して装着する義歯装着方法。【選択図】なし【特許請求の範囲】
【請求項１】
脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた軟粘着物であって、その軟粘着物を２０ｍｍ／ｍｉｎの一定速度で上昇せしめ。その上方に配置固定した荷重測定円盤に当接せしめて、上昇してくる軟粘着物から荷重測定円盤が受ける荷重が０．１２５ｋｇから１．１２５ｋｇ迄の１ｋｇ増加する時間（秒）を軟らかさとし、この軟らかさ値が６秒以上を少なくとも９０日間保持してなることを特徴とする義歯安定剤。
【請求項２】
脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた後、これを義歯床に塗布し空気と遮断して軟粘着物として義歯床に裏装せしめて得ることを特徴とする義歯安定剤の製造方法。
【請求項３】
脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた軟粘着物を義歯床の粘膜接触部に塗布し、次いで軟粘着物を義歯床に塗布した義歯を、予め口内を局方炭酸水素ナトリウムの飽和水溶液で漱いでおいた顎堤に嵌め込んで型取りをした後口外に取り外し、直ちに該型取りされた義歯を密封容器に入れて大気と遮断処理した後、義歯床に当接する顎堤粘膜上の位置に義歯安定剤を配置せしめて、義歯床に義歯安定剤を裏装して義歯を装着することを特徴とする義歯装着方法。
【発明の詳細な説明】
【技術分野】
【０００１】  本発明は義歯の固定に使用する義歯安定剤とその製造方法、及びこれを義歯床に裏装して義歯を装着する方法に係わり、特に優れた接着性と剥離性並びに咀嚼圧力によって生ずる顎堤当接部安定剤の粘弾性（軟らかさ）を増大せしめ、維持固定を増進して良好な使用感を長期に亘って保持し得る義歯安定剤とその製造方法及び義歯の装着方法に関するものである、
【背景技術】
【０００２】  義歯の装着に際して、長期間にわたる使用に伴う顎堤の吸収や変化などにより義歯の口腔粘膜への適合が悪くなり、装着維持や安定が不良になって不適合となる義歯がある。このような不適合義歯を口腔粘膜に適合性を保つよう固定し、咬合、咀嚼、会話などを補うために、義歯安定剤は使用されるものである。そして、この義歯安定剤にあっては、義歯装着にあたって長期に亘って不快感を生じることなく、快適に装着可能に保持し得るように、例えば、特開平１１−３１８９４３６号公報、特開２００２−９５６８１号公報、及び特開２００２−１１３０２３号公報等に開示されている如く、種々改良が提案されて来ている。【０００３】  然るに、高度に吸収した無歯顎患者にあっては、義歯装着するに際して総義歯床下の粘膜は事実上疼痛が生じて、咀嚼が不可能となり、難症例患者では義歯そのものが廃用状態になる。そして、血行、栄養状態が益々悪化して、疼痛を益々増長せしめる状況になる。また、粘膜の下には益々吸収された歯槽骨残骸がギザギザ状に残された２列の鋸歯状の骨鋭縁や棘などのほか、吸収が顎骨にまで達して辺縁皮質骨が義歯床を拒絶する状態で分布していて、義歯床の固さが粘膜を通して、疼痛は想像を絶する以上に激痛化し、到底義歯を装着せしめ得る顎堤状態ではない。【０００４】  そこで、上記した状態にあっては、義歯床の粘膜接触部との接触面積を小さくするようにして、受圧を小さくするために、必然的に義歯の咬合高径が低く、かつ舌房が狭く調整され勝ちで、高齢者特有の顔貌となり、食する食物も極度に限定されるようになり、極端には咀嚼不要の流動食に限定されてしまうことさえある。【０００５】  更に、口腔粘膜は脳幹に最も近い粘膜の一つであるから、痛感覚は特に過敏であって、又、本来あるべき歯槽壁の歯根膜は歯を吊り下げて、強大な咀嚼圧に耐える巧妙なクッション構造であって「歯応え」を感じる大切な部位であるが、これに対処し得る柔軟でソフトな義歯安定剤の出現が切望されている。そして、このような難症患者は、健康維持と脳の活性化に絶対必要とされ、例えば「８０才迄に２０本の歯を残す」とする「８０−２０運動」の対局に置かれており、ひたすら噛める義歯の出現や、これを補助するために、限りなく粘膜に近い粘弾性（軟らかさ）を有する義歯安定剤の出現が切望されている。
【特許文献１】  特開平１１−３１８９４３６号公報
【特許文献２】  特開２００２−９５６８１号公報
【特許文献３】  特開２００２−１１３０２３号公報
【発明の開示】
【発明が解決しようとする課題】
【０００６】  本発明は上記した事情に鑑みなされたもので、義歯装着、使用に当たって、顎堤部位の床下粘膜に当接する義歯に裏装された安定剤受圧部の粘弾性（軟らかさ）を増大せしめて、強大な咀嚼咬合圧力を吸収分散して、褥瘡性潰瘍、骨鋭縁の炎症などの治療や発生の予防効果を発揮せしめ、長期にわたって快適で良好な適合装着状態を保持し得る義歯安定剤、特に無歯顎患者にとって顎堤の型取りが精密であって、好適なペースト状義歯安定剤と安定した型取りにより安定剤を裏装した義歯装着方法を提供することを本発明の課題とするものである。
【課題を解決するための手段】
【０００７】  本発明は、上記課題を解決するため以下の如き手段を講ずるものである。
請求項１に係わる発明として、脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた軟粘着物であって、その軟粘着物を２０ｍｍ／ｍｉｎの一定速度で上昇せしめ。その上方に配置固定した荷重測定円盤に当接せしめて、上昇してくる軟粘着物から荷重測定円盤が受ける荷重が０．１２５ｋｇから１．１２５ｋｇ迄の１ｋｇ増加する時間（秒）を軟らかさとし、この軟らかさ値が６秒以上を少なくとも９０日間保持してなることを特徴とする義歯安定剤剤としたものである。【０００８】  請求項２に係わる発明として、脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた後、これを義歯床に塗布し空気と遮断して軟粘着物として義歯床に裏装せしめて得ることを特徴とする義歯安定剤の製造方法としたものである。【０００９】  請求項３に係わる発明として、脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた軟粘着物を義歯床の粘膜接触部に塗布し、次いで軟粘着物を義歯床に塗布した義歯を、予め口内を局方炭酸水素ナトリウムの飽和水溶液で漱いでおいた顎堤に嵌め込んで型取りをした後口外に取り外し、直ちに該型取りされた義歯を密封容器に入れて大気と遮断処理した後、義歯床に当接する顎堤粘膜上の位置に義歯安定剤を配置せしめて、義歯床に義歯安定剤を裏装して義歯を装着することを特徴とする義歯装着方法としたものである。【００１０】  本発明の義歯安定剤にあっては、義歯装着のための使用に当たって、口腔粘膜に不均一な圧力を加えて、疼痛や潰瘍、炎症を発生せしめることなく、ソフトに顎堤の型取りが行うことが出来ると共に、長期にわたって快適で、良好な適合装着状態を保持し得、特に無歯顎患者に好適な義歯安定剤として著しい効果を奏する。【００１１】  更に、本発明の義歯安定剤にあっては、義歯床への接着性、剥離性が好適であるばかりか、適度な粘弾性（軟らかさ）並びに圧縮歪みが大きいことによる咀嚼咬合力負荷部の粘弾性（軟らかさ）増進と義歯の安定した装着を保持する効果を奏する。【００１２】  そして、本発明の義歯安定剤の製造方法にあっては、用意する器具も少なく、しかも脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた後、空気と遮断する極めて簡単な操作で、長期間にわたって高い適度な軟らかさと強度を保持する義歯安定剤を、安価にかつ容易に製造し得る効果を奏する。【００１３】  又、本発明の義歯装着方法にあっては、放出酢酸の中和並びにドライマウス対策として、予め口内を局方炭酸水素ナトリウムの飽和水溶液で漱いでおいて、脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた本発明の義歯安定剤の軟粘着物を義歯床に塗布した義歯を、口腔粘膜の顎堤に配して型取りをし、取り外した後直ちにこれを密封容器に入れて大気と遮断処理した後、義歯床における顎堤の粘膜上の位置に義歯を配置装着せしめるので、放出する酢酸を中和して酸度を低減せしめ得るばかりでなく、酢酸臭を弱めて、粘膜を保護してこれを傷めたり、爛れたりして疼痛が生じることもなく、ゆっくりと適合する型取りが、ソフトで粘弾性（軟らかさ）を保って快適に出来る効果を奏する。
【発明を実施するための最良の形態】
【００１４】  本発明の義歯安定剤は、その材料としてゴム類の中でも架橋度が低く、粘弾性（軟らかさ）を有し、耐久性や耐酸性にも勝れ、その上、加工性が良いシリコーンゴムを用いてなるものである。これは、熱伝導性も良く、しかも柔軟度の温度依存性が高く、ほぼ体温で一定の粘弾性（軟らかさ）を維持することが出来ることに着目したものである。そして、このシリコーンゴムを更に義歯床としてより一層好適な粘弾性（軟らかさ）の確保と長期にわたる粘弾性（軟らかさ）と強度の維持との改質をするために、低流動性ポリ酢酸ビニルを適切な特定濃度に調整して添加すると共に、添加後に大気との接触を適宜遮断して大気水分との結合反応を制限処理するようようにしたものである。【００１５】＜材料の選定＞
本発明の義歯安定剤を得るため、これに使用するシリコーンゴムとしては、具体的には一液型の酢酸放出タイプ常温縮合型（ＲＴＶ）液状シリコーンゴムを選定するもので、例えば観賞魚用水槽のガラス回り、水槽、サスペンション工法のシーリング材として上市されているもので、これらとしてはスズ触媒を添加している酢酸放出タイプ常温縮合型（ＲＴＶ）液状シリコーンゴム、又は硬化時間が長くなるがスズ触媒を添加していない酢酸放出タイプ常温縮合型（ＲＴＶ）液状シリコーンゴムが用いられる。このタイプは、シーリング材として硬化後の固さがより軟粘性を保持するものである。また、スズ触媒に由来する、超純水及び０．０２ｗｔ％塩酸抽出の液中スズ濃度は、ＩＣＰ発光分析で検出下限（０．０６ｗｔ．ｐｐｍ）以下であり、安全性の点で、口腔内での利用は可能であるものである。しかも、有機スズ触媒を添加しなくても、放出酢酸がその機能を代行するので、硬化時間の延長が許容される場合には無添加を可能とする。【００１６】  また、上記低流動性（低重合）ポリ酢酸ビニルとしては、安全性の見地から、市販されている医療用具承認済みのものより義歯安定剤として適切なものを選び、粘弾性（軟らかさ）の経時変化と実用試験を行った。
上記材料の選定に当たって、先ず安全性を検証確認した。即ち、常温縮合型（ＲＴＶ）酢酸タイプシリコーンゴムに低流動性（低重合）ポリ酢酸ビニルを溶解した時に副生する酢酸以外のガスについて、ＧＣーＭＳ（ガスクロマトグラフーマススペクトログラフ）法によって分析した。その結果、極微量のメタノール、エタノール、酢酸メチル、酢酸エチル、及びトルエンを検出した。かかる事象から、問題となる副生ガス成分は、多量に発生し、数日にわたって減衰しながら放出し続ける酢酸である。なお、減衰以後については口内に酸味を感じない程度の放出量となり、義歯の快適な装着が可能となる。【００１７】  上記の如き酢酸の放出は、義歯の装着に当たって、型取りのために義歯床に上記常温縮合型（ＲＴＶ）酢酸タイプシリコーンゴムに低流動性（低重合）ポリ酢酸ビニルを溶解した軟粘着物を塗布して、義歯を口腔内の顎堤粘膜上に当接した際にも、盛んに発生するが、炭酸水素ナトリウムの飽和水溶液で中和処理することにより、酢酸による炎症及び酸味を抑制することが出来る。実際には、前記義歯床に混合材料を塗布した義歯を口腔内の顎堤粘膜上に当接する際に、予め事前に口腔内を炭酸水素ナトリウムの飽和水溶液で漱いをしておけば良く、この時５分乃至１０分の間は酸味を感じることなく、ゆっくりと型取りが出来、粘膜を保護することが出来る。【００１８】  次に常温縮合型（ＲＴＶ）液状シリコーンゴムの中で、特に酢酸放出タイプを採用した理由は以下の通りである。
一液型常温縮合型（ＲＴＶ）液状シリコーンゴムには、オキシムタイプ、アルコールタイプ、アセトンタイプ、及び酢酸（アセトキシ）タイプと大別して４種類のシリコーンゴムがあり、これらは大気中の水分と反応して架橋基の構造の差異により、硬化時における副生放出物が決まり、それぞれメチルエチルケトオキシム（ＭＥＫＯ）、メタノール、アセトン、及び酢酸を放出する。【００１９】  そして、この一液型常温縮合型（ＲＴＶ）液状シリコーンゴムは、保存上大気中の水分による架橋反応を遅延させるために、遅延剤が余分に添加されている。このため硬化終了までの時間が極めて長く、硬化時に副生するガスの放出が長時間にわたるので、義歯安定剤として使用するに当たっては、上記大別した４種類の中から、使用に適するタイプを選別するには、その安全性を充分考慮検討する必要がある。【００２０】  即ち、上記大別した４種類の一液型常温縮合型（ＲＴＶ）液状シリコーンゴムの中で最も普遍的に使用されるオキシムタイプは、これより副生放出されるメチルエチルケトオキシム（ＭＥＫＯ）が動物実験段階で発癌性を有するとされていて［ＭＳＤＳ，Ｃａｎａｄｉａｎ  Ｃｅｎｔｒｅ  ｆｏｒ  Ｏｃｃｕｐａｔｉｏｎａｌ  Ｈｅａｌｔｈ  ａｎｄ  Ｓａｆｅｔｙ，  Ｉｓｓｕｅ：２０００−４］、その他にも発癌情報があるので、このタイプのシリコーンゴムは義歯安定剤には採用し得ない。【００２１】  また、アルコールタイプにあっては、メタノールを副生放出するが、人体の代謝過程で生成するホルムアルデヒドが蟻酸に分解し、最終的に水と二酸化炭素に分解される速度が極めて遅く、代謝性アシドシス（酸性血症）と重篤な眼毒性を有することから、これも義歯安定剤として採用し得ない。
更に、アセトンタイプにあっては有毒性は無く無難であるが、表面硬化が早いので好ましくなく、実用上使用できない。【００２２】  以上のことから、酢酸タイプの常温縮合型（ＲＴＶ）液状シリコーンゴムを採用することとしたものである。そして、これは幸い低流動性酢酸ビニルとの親和性が強く、しかも空気中に副生放出される成分は、酢酸以外の成分は前記した如くＧＣーＭＳ分析による分析で明らかなように微量であって、無視し得るものである。
その上、副生放出される酢酸は局方炭酸水素ナトリウム（胃薬）の飽和水溶液により中和処理することで、酢酸の影響を容易に除くことが出来る。また、実用に当たっては、義歯を装着する前の義歯床の型取りに際し、予め口内を局方炭酸水素ナトリウム（胃薬）の飽和水溶液で漱ぐことが、該飽和水溶液を顎堤粘膜へ吸収せしめるのに、意外なほど容易で有効である。これにより、義歯床の型取り装着時に、義歯床に塗布した安定剤より放出される酢酸と反応してこれを中和処理し、この結果５分乃至１０分の間は酸味を感じることもなく、ゆっくりと型取りが出来、粘膜を保護することができる。【００２３】＜ポリ酢酸ビニルの添加量の選定＞
次に、上記した脱酢酸タイプの常温縮合型（ＲＴＶ）液状シリコーンゴムの粘弾性（軟らかさ）を高め、且つこの粘弾性（軟らかさ）の保持を延長せしめ、特に咀嚼の加圧効果によって義歯の裏装部と顎堤粘膜間に圧縮・開放による柔軟化が加味され、且つ義歯床へのシリコーンゴム特有の強力な接着力を、適切に緩和すると共にシリコーンゴム同士の接着を可能ならしめる改質のため、上記シリコーンゴムに添加する低流動性ポリ酢酸ビニルの適切な添加量を選定した。これは、前記脱酢酸タイプの常温縮合型（ＲＴＶ）液状シリコーンゴムに低流動性ポリ酢酸ビニルを添加し、その添加量の変化に伴う硬度（軟らかさ）の変化を試験し、適切な硬度（軟らかさ）が得られる添加量を選定した。【００２４】  硬度試験は以下の如き粘弾性（軟らかさ）測定方法で行った。
試料をテーブルに載せて、テーブルを２０ｍｍ／ｍｉｎの一定速度で上昇せしめる。そして試料の上方に配置固定した荷重測定円盤に、上昇してきた試料に当接せしめて、円盤が受ける荷重を０ｋｇから１．８ｋｇまでになるまでの時間を計測した。
試料が硬ければ、固定した円盤による試料の凹みが少なく、短時間に荷重が増大する。また、試料が軟らかければ、固定した円盤による試料の凹みが大きく、荷重が増大するのに長時間を要する。そこで、荷重測定円盤が受ける荷重が０．１２５ｋｇから１．１２５ｋｇ迄の１ｋｇ増加する時間（秒）を測定して、この時間（秒）を「軟らかさ」を表す数値としたものである。
なお、荷重測定円盤の寸法諸元は、直径１０ｍｍ（面積：７８．５ｍｍ２）、厚さ１ｍｍとした。計測器は食品の粘弾性測定に多用される「ＦＵＤＯＨ  ＲＨＥＯＭＥＴＥＲ  ＮＭＲ−２００２Ｊ」を用いた。【００２５】  試験した試料は、脱酢酸タイプの一液タイプ常温縮合型（ＲＴＶ）液状シリコーンゴムとして信越化学工業（株）社製ＫＥ４２２（観賞用水槽のシーリング材）を用いた。なお、この脱酢酸タイプの一液タイプ常温縮合型（ＲＴＶ）液状シリコーンゴムは、硬化前の状態がペースト状で、空気中水分と架橋剤が反応して次第に架橋が進んでゴム状となる。このペースト状シリコーンゴムに低流動性（低重合）ポリ酢酸ビニルの量を変化せしめて添加し、表１に表示する試料Ａ、Ｂ、Ｃ、Ｄ、Ｅ、Ｆとした。各試料は、高さ１９ｍｍ、直径３０ｍｍφの円柱状に形成した。【００２６】  これらの試料について、経過日数に伴う上記軟らかさの変化について試験した。
この結果を図１に、横軸に経過日数（日）、縦軸に軟らかさ（秒）として示し、経過日数に伴う軟らかさ（秒）の変化を図示した。図１から以下のことが確認された。なお、低流動性（低重合）ポリ酢酸ビニルを添加した混合軟粘着物は全て粘液状であるので、経過日数の０点での軟らかさは、測定可能な硬化状態になった時点の軟らかさを示した。【００２７】  この試験より、次のことが確認された。
（１）ポリ酢酸ビニルを添加していない添加量０ｗｔ％で、常温縮合型（ＲＴＶ）液状シリコーンゴムの単体である試料Ａ（図中「ー◎ー◎ー」表示線）を基準にして、ポリ酢酸ビニルを添加した各試料Ｂ、Ｃ、Ｄ、Ｅ、Ｆは添加初期においては、前記試料Ａより軟らかさは軟らかくなっていること。そして添加量３．０ｗｔ％の試料Ｂ（図中「ー◆ー◆ー」表示線）が一番軟らかくなっていること。【００２８】
【表１】
2008289833.tif 000002
【００２９】  （２）経時と共に各試料Ｂ、Ｃ、Ｄ、Ｅ、Ｆは軟らかさが低下し、硬化して来るが、添加量１６．７ｗｔ％の試料Ｅ（図中「ー×ー×ー」表示線）、及び添加量２４．８ｗｔ％の試料Ｆ（図中「ー＊ー＊ー」表示線）は、それぞれ早々に前記基準の添加量０ｗｔ％である試料Ａの軟らかさと同程度又はそれ以下の軟らかさまで硬化した。この結果、試料Ｅ、Ｆは軟らかさの保持を可及的長期に亘って遅延せしめることが出来ず、軟らかさを保持し得ないことが確認された。【００３０】  （３）一方、添加量３．０ｗｔ％の試料Ｂ（図中「ー◆ー◆ー」表示線）、添加量５．０ｗｔ％の試料Ｃ（図中「ー●ー●ー」表示線）、及び添加量６．９ｗｔ％の試料Ｄ（図中「ー▲ー▲ー」表示線）では、それぞれ約２０〜３０日間近くまで、上記した基準の試料Ａの軟らかさ以上の軟らかさを保持した。しかし添加量６．９ｗｔ％の試料Ｄは順次減少して行き、以後基準の試料Ａの軟らかさより幾分軟らかいが、基準試料Ａの値に近似した軟らかさの状態に落ち着くことが確認された。なお、参考までに蒟蒻の軟らかさは、２２．３秒である。【００３１】  以上の結果、脱酢酸タイプの一液型常温縮合型（ＲＴＶ）液状シリコーンゴムにポリ酢酸ビニルは良く溶解し、化学反応による遅延作用によって粘弾性（軟らかさ）を増進する。しかし、溶解後大気中の水分を自由に取り込み、ポリ酢酸ビニルの添加量３．０ｗｔ％を中心にして、より低濃度の添加量域及びより高濃度の添加量域については、いずれも軟らかさが低下して硬さを増す。そして強度的には、低濃度添加量域では弱く、より高濃度の添加量域で強く一液型常温縮合型（ＲＴＶ）液状シリコーンゴム単体の硬度に匹敵する硬さとなる。又、極めて良好な軟らかさを形成する添加量３．０ｗｔ％、添加量５．０ｗｔ％及び添加量６．９ｗｔ％にあっても、その軟らかさが６秒以上を保持し得るのは週単位に留まり、特に添加量６．９ｗｔ％の試料Ｄの６秒以上の軟らかさ保持期間は２０日間に過ぎず、月単位の長期にわたっての軟らかさの保持は困難であり、強度的にも満足し得ない等々が確認された。【００３２】  そこで、粘弾性（軟らかさ）がより軟らかく、且つ強度的にもより強く、月単位の長期にわたって良好な粘弾性（軟らかさ）を保持する義歯安定剤を得るため、以下の如き操作をすることに着目した。
（Ｉ）強度を高めるため、ポリ酢酸ビニルの添加暈６．９ｗｔ％以上にすること。
（ＩＩ）粘弾性（軟らかさ）を得るため、脱酢酸タイプの一液型常温縮合型（ＲＴＶ）液状シリコーンゴムに添加したポリ酢酸ビニルは良く溶解し、これによるビニル基の作用で架橋反応を遅延制御せしめること。即ち、添加溶解後に架橋反応の進行を抑止するため大気中の水分との接触を制限するため、架橋反応の形成に寄与する水分を含む大気を遮断すること。【００３３】＜大気遮断処理操作＞
かくして、本発明の義歯安定剤を得るため、脱酢酸タイプの一液型常温縮合型（ＲＴＶ）液状シリコーンゴムに、ポリ酢酸ビニルを６．９ｗｔ％以上添加して良く溶解せしめた後、これを密封容器に収容して大気と遮断処理をした。この大気遮断処理した試料として、脱酢酸タイプの一液型常温縮合型（ＲＴＶ）液状シリコーンゴムに添加するポリ酢酸ビニルの添加量として、７．０ｗｔ％（試料Ｖ）、１０．０ｗｔ％（試料Ｗ）、１５．０ｗｔ％（試料Ｘ）、１７．０ｗｔ％（試料Ｙ）、及び２５．０ｗｔ％（試料Ｚ）の５種の試料を作成し、それぞれ密封容器に収容して大気と遮断処理をした。そしてそれらの遮断処理解放後の硬度（軟らかさ）の経時変化を検証した。なお、大気との遮断処理は７日〜１０日間とした。【００３４】  上記した各試料について経時変化に伴う硬度（軟らかさ）の変化を検証して、長期にわたって良好な粘弾性（軟らかさ）を有する適切な硬度（軟らかさ）が得られる添加量を選定した。
硬度（軟らかさ）試験は、上記低流動性（低重合）ポリ酢酸ビニルの添加量を変化せしめた時の硬度変化を測定した方法と同様の粘弾性（軟らかさ）測定方法で行った。試料はそれぞれ高さ１９ｍｍ、直径３０ｍｍの円柱状に形成した。この結果を図２に、横軸に経過日数（日）、縦軸に軟らかさ（秒）として示し、経過日数に伴う軟らかさ（秒）の変化を図示した。図２中、試料Ｖ（添加量７．０ｗｔ％）は「ー〇ー〇ー」の表示線で示し、試料Ｗ（添加量１０．０ｗｔ％）は「ー☆ー☆ー」の表示線で示し、試料Ｘ（添加量１５．０ｗｔ％）は「ー▽ー▽ー」表示線で示し、試料Ｙ（添加量１７．０ｗｔ％）は「ー◇ー◇ー」の表示線で示し、試料Ｚ（添加量２５．０ｗｔ％）は「ー＋ー＋ー」の表示線で示した。なお、低流動性（低重合）ポリ酢酸ビニルを添加した混合軟粘着物である本発明の安定剤は、粘液状であるので、測定可能な硬化状態になった時点より測定し、その軟らかさの時点より示した。【００３５】この試験より、次のことが確認された。
脱酢酸タイプの一液型常温縮合型（ＲＴＶ）液状シリコーンゴムに、ポリ酢酸ビニルを添加、混合した後、空気遮断処理したものにあっては、
（１）ポリ酢酸ビニルの添加量が７．０ｗｔ％（試料Ｖ）、１０．０ｗｔ％（試料Ｗ）、１５．０ｗｔ％（試料Ｘ）、１７．０ｗｔ％（試料Ｙ）では、その軟らかさは６秒以上を保有し、しかも８０日を経過しても、その値を維持していろことが確認された。この値は、図１に図示した、大気を遮断処理をしない試料Ｂ（添加量３．０ｗｔ％）、Ｃ（添加量５．０ｗｔ％）、Ｄ（添加量６．９ｗｔ％）の各試料の軟らかさより軟らかく、その上、より長期にわたって高い柔らかさを保持することが確認された。【００３６】（２）しかし、ポリ酢酸ビニルの添加量が２５．０ｗｔ％（試料Ｚ）にあっては、経過日数が５０日を過ぎると、軟らかさが降下し始めて、６０日の経過で軟らかさは６秒となり以後順次それ以下に降下し、ポリ酢酸ビニルを添加しない常温縮合型（ＲＴＶ）液状シリコーンゴムそのもの（図１中の試料Ａ）と同等に近い軟らかさにまで硬化することが確認され、粘弾性（軟らかさ）が所望する、より高い軟らかさを有する安定剤として、満足し得ないこが判明した。【００３７】（３）この処理操作では、脱酢酸タイプの一液型常温縮合型（ＲＴＶ）液状シリコーンゴムに、７．０乃至１７．０ｗｔ％と比較的多めにポリ酢酸ビニルを添加、混合した後、空気遮断処理することにより、ポリ酢酸ビニルを添加、混合時に大気中の水分を取り込んで、液状シリコンゴム中のポリアルキルシロキサンとポリ酢酸ビニルとの重合体架橋の反応が進行し、直ちに大気との接触を遮断することで水分供給が不足して、前記の重合体架橋反応をその時点で止めて、これにより粘弾性（軟らかさ）を獲得し、余分なポリ酢酸ビニルは一液型常温縮合型（ＲＴＶ）液状シリコーンゴム内に留めておき、粘弾性（軟らかさ）を長期にわたって維持するものと推定される。【００３８】（４）１７．０ｗｔ％以上のポリ酢酸ビニルの添加では、一液型常温縮合型（ＲＴＶ）液状シリコーンゴム内に残余する余分なポリ酢酸ビニルの量が多めになって、硬化が進み、義歯安定剤としては不適格であることが判明した。
（５）又、大気との遮断処理を一定期間（７日〜１０日間）継続した後、大気に開放した際、反応で放出する酢酸臭は極めて少なく、直ちに装着可能で、義歯装着開始時から気持良く快適に装着し得る。この現象は大気遮断処理で水の介在で進行する架橋反応を抑止し、放出酢酸が別反応に消費されたことを示しているものである。【００３９】＜圧縮応力負荷による粘弾性（軟らかさ）の増進変化＞
次に、義歯装着状態で咀嚼行為を行って生じる圧縮応力負荷による、本発明安定剤の粘弾性（軟らかさ）に及ぼす影響効果について検証した。
試料としては、上記＜大気遮断処理操作＞項で、義歯安定剤として実用に供し得るものと確認された、ポリ酢酸ビニルを７．０ｗｔ％添加した一液型の常温縮合型（ＲＴＶ）液状シリコーンゴム（試料Ｖ）と、ポリ酢酸ビニルを１０．０ｗｔ％添加した一液型の常温縮合型（ＲＴＶ）液状シリコーンゴム（試料Ｗ）と、ポリ酢酸ビニルを１５．０ｗｔ％添加した一液型の常温縮合型（ＲＴＶ）液状シリコーンゴム（試料Ｘ）、及びポリ酢酸ビニルを１７．０ｗｔ％添加した一液型の常温縮合型（ＲＴＶ）液状シリコーンゴム（試料Ｙ）について行った。【００４０】  各試料はそれぞれ高さ１９ｍｍ、直径３０ｍｍの円柱状に形成した。そして、負荷する圧縮応力としては、高さ方向に沿って１０ｋｇｆ／ｃｍ２の圧力とし、加圧直後に計測を行った。
そして、これらの各試料Ｗ、試料Ｘ，及び試料Ｙについて、経時変化（経過日数）に伴う軟らかさ（硬度）の変化を試験した。【００４１】  軟らかさ（硬度）試験は、上記低流動性（低重合）ポリ酢酸ビニルの添加量を変化せしめた時の硬度変化を測定した方法と同様の粘弾性（軟らかさ）測定方法で行った。
即ち、試料をテーブルに載せて、テーブルを２０ｍｍ／ｍｉｎの一定速度で上昇せしめる。そして試料の上方に配置固定した荷重測定円盤に、上昇してきた試料に当接せしめて、円盤が受ける荷重を０ｋｇから１．８ｋｇまでになるまでの時間を計測した。
試料が硬ければ、固定した円盤による試料の凹みが少なく、短時間に荷重が増大する。また、試料が軟らかければ、固定した円盤による試料の凹みが大きく、荷重が増大するのに長時間要する。そこで、荷重測定円盤が受ける荷重が０．１２５ｋｇから１．１２５ｋｇ迄の１ｋｇ増加する時間（秒）を測定して、この時間（秒）を「軟らかさ」を表す数値としたものである。
なお、荷重測定円盤の寸法諸元は、直径１０ｍｍ（面積：７８．５ｍｍ２）、厚さ１ｍｍとした。計測器は「ＦＵＤＯＨ  ＲＨＥＯＭＥＴＥＲ  ＮＭＲ−２００２Ｊ」を用いた。【００４２】  この結果を図３に、横軸に経過日数（日）、縦軸に軟らかさ（秒）として示し、経過日数に伴う軟らかさ（秒）の変化を図示した。そして、図３において、試料Ｖは「ー〇ー〇ー」の表示線で示し、試料Ｗは「ー☆ー☆ー」の表示線で示し、試料Ｘは「ー▽ー▽ー」表示線で示し、更に試料Ｙは「ー◇ー◇ー」表示線で示した。なお、低流動性（低重合）ポリ酢酸ビニルを添加した混合軟粘着物である本発明の安定剤は、粘液状であるので、測定可能な硬化状態になった時点より測定し、その軟らかさの時点より示した。【００４３】  かくして、図３から以下のことが確認された。
（１）圧縮応力を負荷した試料Ｖ、試料Ｗ、試料Ｘ、及び試料Ｙは、いずれもその軟らかさ（硬度）は、先の図２に図示した圧縮応力を負荷していない試料の軟らかさより大幅に軟らかく、その軟らかさは経過日数１０日から５０日の間、９〜３秒ほど圧縮応力を負荷した方が、より軟らかいことが図３より読みとれる。従って、圧縮応力の負荷によって粘弾性（軟らかさ）を高める圧縮効果が確認された。【００４４】  （２）圧縮応力の負荷による各試料Ｖ、Ｗ、Ｘ及びＹの経過日数による軟らかさの変化は、初期段階のペースト状から経過日数の経過と共に粘弾性（軟らかさ）を有するゴム状態に変化して行くが、約５０日程度の経過以後９０日を経ても、ほぼ安定した状態で６〜１０秒の軟らかさの粘弾性（軟らかさ）を保持した。
（３）長期に亘る経過日数については、念のため経過日数２７１日、２８８日について、その軟らかさを測定したところ、いずれもその軟らかさは、ほぼ６秒以上を保持していることが確認された（図３には図示せず）。【００４５】  （４）圧縮応力を負荷すると、粘弾性（軟らかさ）の軟らかさを増すことが検証されたことから、これを義歯安定剤として用いると、咀嚼圧による圧縮でこの安定剤は容易に軟らかさが高く保持されるので、義歯安定剤として極めて好都合であることが確認された。即ち、このような軟らかいクッションタイプの義歯安定剤を裏床した義歯床は、口腔内を動揺しやすく、歯槽骨に始まる顎堤吸収の原因になるとされているが、後述する粘弾性（軟らかさ）の硬軟分布によって、斯様な難症例の高齢患者であっても、義歯の主として頬筋に包接される部位の固定力（低粘弾性（軟らかさ）部）によって安定な状態に保持されるので、脳の活性化と栄養状態を保つとされる咀嚼運動に見放されることなく、これにより解消されることが見込まれた。【００４６】  かくして、本発明の脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた後、空気を遮断して得られる軟粘着物でなる義歯安定剤は、型取りの段階で、安定剤ペーストを義歯の裏床に塗り込むだけでなく、頬筋側にも充分塗布して、ゴム化後義歯が頬筋に維持されて動揺を防ぐ役割を果たし、義歯を安定化させる。この際、咀嚼圧を受圧する顎堤部分の安定剤は、咀嚼圧で粘弾性（軟らかさ）が相当増加し、圧縮後の軟らかい状態が保持され、受圧しない頬筋側の安定剤は、柔らかさが増加しない状態で頬筋に抱き込まれ、粘弾性（軟らかさ）が口腔内で好適に分布し、義歯の動揺防止の効果を奏する。
【実施例】
【００４７】  （ｉ）ポリ酢酸ビニルを１５．０ｗｔ％の割合で脱酢酸タイプの一液型常温縮合型（ＲＴＶ）液状シリコーンゴムに添加混合してペースト状の軟粘着物を得る。
（ｉｉ）この軟粘着物を義歯床に顎堤部のみならず、頬筋に張り出す部分の義歯の側面にも充分塗布した後、これを予め局方炭酸水素ナトリウム飽和水溶液で漱いだ状態にある口内に収め、義歯装着位置に配して軽く噛み合わせて型押しをして型取りする。
（ｉｉｉ）次いで、口内より取り出し、直ちに密閉容器に収納し大気との接触を遮断し、これを７日間継続した。
（ｉｖ）そして、７日間経過後大気中に取り出して、義歯床に本発明の義歯安定剤を塗布して裏装した義歯を口内に収めて、所定個所の顎堤粘膜上に配置装着した。【００４８】  このようにして、本発明の義歯安定剤を使用して、義歯を装着した結果、安定剤が義歯の裏床に塗り込むだけでなく、頬筋側にも充分塗布して、良好な軟らかなクッション性で義歯が頬筋に維持されて動揺を防ぐ役割を果たし、義歯を安定化させる。この際、咀嚼圧を受圧する顎堤部分の安定剤は、咀嚼圧で粘弾性（軟らかさ）の軟らかさが相当増加し、圧縮後の軟らかい状態が保持され、受圧しない頬筋側の安定剤は、柔らかさが増加しない状態で頬筋に抱き込まれ、粘弾性（軟らかさ）が口腔内で好適に分布し、義歯の動揺防止し得た。【００４９】  義歯の装着部の顎堤粘膜上で疼痛部がある場合には、弱い受圧に耐えながら完治するが、難症の場合は、別の場所にも多発することとなるので、より軟らかさの高い安定剤を用いることにした。即ち、添加するポリ酢酸ビニルの量をより少なくして、７．０ｗｔ％添加量にし、前記と同様に混合、型取り、大気遮断処理をして本発明の安定剤に調合製作した。この添加量７．０ｗｔ％のペースト状安定剤を裏装した義歯の装着で、軟らかさが増し、疼痛部の当たりを緩めて疼痛を緩和することとなった。【００５０】  なお、義歯床を傷めない程度の温風で加熱することによって軟粘着物の軟化を促進することが出来、特に秋、冬等の季節に適宜これを有効に活用することが出来る。また、ポリ酢酸ビニルの添加濃度約７．０ｗｔ％から約１７．０ｗｔ％迄の範囲では、濃度が低くなるほど軟らかくなるので、疼痛の場合、疼痛の分布状態及び面積に応じて、添加濃度を選択すれば良いが、耐久性、耐用性の点では出来る限り構造的に強い、高めの添加濃度を選択する方が良い。
上記ポリ酢酸ビニル添加量７．０ｗｔ％の義歯安定剤の使用例では、強度的耐久性は別として、易裂性のリンゴ、柿、タクアン等を咀嚼できるようになる。そして、同じ材料で補修することが出来るので、使用条件によっては４ヶ月以上、通常は６ヶ月以内にわたって、耐用性能を維持することができる。【００５１】  顎堤（難症例の実際では骨鋭縁とその間の溝）全体で受圧し、痛みに応じて圧力を減ずるが、極小の範囲で受圧を弱めることによって、全体の粘膜の痛覚が過敏になっていても、受圧の不均等化によって難症患者の咀嚼活動を復活させることが可能となった。
また、本発明の安定剤は痛む処にも受圧させ得ることが特徴であるが、そのためにも本発明の安定剤の塗布に当たっては、義歯の口腔内挿入での型取りを取り出しの横幅が限度一杯になる程度に、下顎一杯に横に張り出させて、頬筋にも受圧させるようにすると良い。【００５２】  なお、本発明の安定剤は、義歯床に塗布するに当たっては、その厚みが１ｍｍ以下では、咬合の際に、剤の粘弾性（軟らかさ）が咬合圧を充分吸収することが出来ず、義歯床が直接粘膜に直接当接する態様となって、痛感を増長せしめて、咬合圧を吸収する安定剤としての効果を発揮しない。他方、塗布厚みを３ｍｍ以上にすると、咬合圧を咀嚼に充分満足して活用し得る程度に作動せしめ得ない。特に、総義歯の下顎義歯床の受圧部にあっては約３ｍｍの厚さ、上顎義歯床の受圧部にあっては約１ｍｍの厚みに塗布すると好都合である。
なおまた、本発明の義歯安定剤を裏装した義歯の洗浄には、上市中の義歯洗浄剤を従前通り使用することが出来ることは勿論である。
【産業上の利用可能性】
【００５３】  本発明の義歯安定剤は、上記した通り限りなく粘膜に近い軟らかな粘弾性（軟らかさ）を有するので、これを塗布使用して装着した義歯は、痛感を減少せしめ得るとともに、軟らかさの保持を長期に亘って維持することが出来るので、痛覚を抑制して咀嚼活動を可能とすることが出来る。特に無歯顎患者への総義歯装着や、難症患者への義歯装着に有効に活用することが出来る。これにより、これら無歯顎患者や難症患者の健康維持と脳の活性化に多大の寄与が期待される。
【図面の簡単な説明】
【００５４】
【図１】  脱酢酸タイプの一液タイプ常温縮合型（ＲＴＶ）液状シリコーンゴムにポリ酢酸ビニルを添加する量の変化での、経過日数（日）に伴う軟らかさ（秒）の変化を示すグラフ。
【図２】  脱酢酸タイプの一液タイプ常温縮合型（ＲＴＶ）液状シリコーンゴムにポリ酢酸ビニルを添加混合し、大気遮断処理操作得られる軟粘着物の、ポリ酢酸ビニルを添加量の変化での、経過日数（日）に伴う軟らかさ（秒）の変化を示すグラフ。
【図３】  本発明の義歯安定剤の圧縮応力負荷による粘弾性（軟らかさ）の増進効果を説明する、経過日数（日）に伴う軟らかさ（秒）の変化を図示したグラフ。
【符号の説明】
【００５５】  Ａ…低流動性ポリ酢酸ビニルを０ｗｔ％添加した脱酢酸タイプの常温縮合型（ＲＴＶ）液状シリコーンゴム、
Ｂ…低流動性ポリ酢酸ビニルを３．０ｗｔ％添加した脱酢酸タイプの常温縮合型（ＲＴＶ）液状シリコーンゴム、
Ｃ…低流動性ポリ酢酸ビニルを５．０ｗｔ％添加した脱酢酸タイプの常温縮合型（ＲＴＶ）液状シリコーンゴム、
Ｄ…低流動性ポリ酢酸ビニルを６．９ｗｔ％添加した脱酢酸タイプの常温縮合型（ＲＴＶ）液状シリコーンゴム、
Ｅ…低流動性ポリ酢酸ビニルを１６．７ｗｔ％添加した脱酢酸タイプの常温縮合型（ＲＴＶ）液状シリコーンゴム、
Ｆ…低流動性ポリ酢酸ビニルを２４．８ｗｔ％添加した脱酢酸タイプの常温縮合型（ＲＴＶ）液状シリコーンゴム、
Ｖ…低流動性ポリ酢酸ビニルを７．０ｗｔ％添加した脱酢酸タイプの常温縮合型（ＲＴＶ）液状シリコーンゴムを大気遮断処理した軟粘着物、
Ｗ…低流動性ポリ酢酸ビニルを１０．０ｗｔ％添加した脱酢酸タイプの常温縮合型（ＲＴＶ）液状シリコーンゴムを大気遮断処理した軟粘着物、
Ｘ…低流動性ポリ酢酸ビニルを１５．０ｗｔ％添加した脱酢酸タイプの常温縮合型（ＲＴＶ）液状シリコーンゴムを大気遮断処理した軟粘着物、
Ｙ…低流動性ポリ酢酸ビニルを１７．０ｗｔ％添加した脱酢酸タイプの常温縮合型（ＲＴＶ）液状シリコーンゴムを大気遮断処理した軟粘着物、
Ｚ…低流動性ポリ酢酸ビニルを２５．０ｗｔ％添加した脱酢酸タイプの常温縮合型（ＲＴＶ）液状シリコーンゴムを大気遮断処理した軟粘着物。
【図１】
2008289833.tif 000003
【図２】
2008289833.tif 000004
【図３】
2008289833.tif 000005